(57)【要約】【課題】化学製品の生産に汎用的に使用されているＳＵＳ製の反応槽を使用して銅粒子表面の酸化銅を除去でき、耐酸化性に優れた表面被覆銅フィラーの製造を低コストかつ効率的に可能とするための、表面被覆銅フィラー中間体を製造する方法を提供する。【解決手段】銅粒子の表面の銅と化学結合および／または物理結合によって結合するアミン化合物の被覆層を形成する前に、式（１）で表される化合物を含む溶液中に銅粒子を添加して銅粒子を処理する工程を有する、表面被覆銅フィラー中間体の製造方法とする。【化１】2018165382.tif 000011［式（１）中、ａは１〜３の整数、ｂは０〜２の整数であり、ａ＋ｂ＝３である。］【選択図】なし【特許請求の範囲】
【請求項１】
（Ａ）式（１）で表される化合物を含む溶液中に銅粒子を添加して混合液を調製し、銅粒子表面の酸化銅（Ｉ）を前記化合物との反応により塩化銅（Ｉ）に変化させ、塩化銅（Ｉ）が表面に付着した塩化銅付着銅粒子を得る工程、および
（Ｂ）前記塩化銅付着銅粒子を前記混合液から分別して、式（２）で表されるアミン化合物を含むアミン化合物溶液に添加し、前記塩化銅付着銅粒子に付着した塩化銅（Ｉ）を前記アミン化合物との反応により除去すると共に、塩化銅（Ｉ）が除去された清浄後銅粒子表面に前記アミン化合物の被覆層を形成する工程、を有する、
表面被覆銅フィラー中間体の製造方法。
【化１】
2018165382.tif 000009
［式（１）中、ａは１〜３の整数、ｂは０〜２の整数であり、ａ＋ｂ＝３である。］
【化２】
2018165382.tif 000010
［式（２）中、ｍは０〜３の整数、ｎは０〜２の整数であり、ｎ＝０のとき、ｍは０〜３のいずれか、ｎ＝１またはｎ＝２のとき、ｍは１〜３のいずれかである。］
【請求項２】
工程（Ａ）の前記混合液に、さらに炭素数１〜４のカルボン酸を添加する、
請求項１に記載の表面被覆銅フィラー中間体の製造方法。
【発明の詳細な説明】
【技術分野】
【０００１】
本発明は、導電性組成物に用いられる表面被覆銅フィラーの製造に資する中間体の製造方法に関する。
【背景技術】
【０００２】
従来から、電子材料の分野において、ＭＬＣＣ（Multi-layer ceramic Capacitor；積層セラミックコンデンサー）用内部電極、プリント基板のスルーホール接合材料、タッチパネル用引き出し配線形成材料などの用途用に、導電性組成物が使用されている。
ここでいう導電性組成物とは、銀ペーストに代表されるような流動性のある配合物であり、スクリーン印刷やインクジェット印刷（以下ＩＪ印刷と称する）等でパターンを描画し、光や熱を加えることで硬化させ導電性のある硬化物を形成する。導電性組成物に用いられる導電性金属としては、耐酸化性に優れ、体積固有抵抗が低いことから銀が多用されている。しかし、銀は、価格が高く、マイグレーションを生じやすいという課題があった。そこで、近年、銀に次いで体積固有抵抗が低く、廉価で、耐マイグレーション性に優れる銅を導電性組成物に用いることが検討されている。
【０００３】
一般的に市販されている、導電性組成物に用いられる１００ｎｍ〜２０μｍの粒径の導電性銅粒子は、銅粒子粉末の分散性および耐酸化性を向上させるために表面が脂肪酸で被覆されている。しかしながら、脂肪酸のみの被覆による耐酸化性付与は十分ではなく、その導電性銅粒子は、銅の高い被酸化性により酸化し、表面の一部に酸化銅を含んでいる。
特許文献１は、銅粒子表面の酸化を防止するために、銅粒子を塩酸で表面処理した後、アミン化合物の第１被覆層および脂肪族モノカルボン酸の第２被覆層を形成させた表面被覆銅フィラーを開示している。
【先行技術文献】
【特許文献】
【０００４】
【特許文献１】国際公開２０１６／１９９８１１号
【発明の概要】
【発明が解決しようとする課題】
【０００５】
特許文献１は、銅粒子はその製造に由来する銅塩、分散剤、酸化銅等の不純物を表面に付着させている場合があるため、表面被覆を実施する前に塩酸によってこれらの不純物を除去することが好ましいことを開示している。
しかし、塩酸は金属に対する高い腐食性を有するため、反応容器の材質が限定されるといった問題がある。１０Ｌ以下のスケールであればガラス製反応槽を使用することで塩酸の腐食性への対応が可能であるが、１０Ｌ以上のスケールになると槽充填物の加重にガラス製反応槽では耐えることが困難なため、耐加重と耐腐食性を併せ持つグラスライニングしたＳＵＳ製の反応槽、またはハステロイなどの高い耐腐食性を持つ材質を使った反応槽を使う必要がある。しかしながら、このような反応槽の設置は産業的なコストアップに繋がるため好ましくない。
【０００６】
そこで、本発明の課題は、化学製品の生産に汎用的に使用されているＳＵＳ製の反応槽を使用して銅粒子表面の不純物、特に酸化銅を除去でき、耐酸化性に優れた表面被覆銅フィラーの製造を低コストかつ効率的に可能とするための中間体を製造する方法を提供することにある。
【課題を解決するための手段】
【０００７】
本発明者らは、上記課題に鑑み鋭意検討した結果、銅粒子表面の酸化銅の除去において、塩酸の代替として特定の処理剤を用いることにより、ＳＵＳを腐食することなく当該酸化銅を高度に除去できることを見出し、本発明を完成するに至った。
すなわち、本発明によれば、次の［１］および［２］の表面被覆銅フィラー中間体の製造方法が提供される。
【０００８】
［１］
（Ａ）式（１）で表される化合物を含む溶液中に銅粒子を添加して混合液を調製し、銅粒子表面の酸化銅（Ｉ）を前記化合物との反応により塩化銅（Ｉ）に変化させ、塩化銅（Ｉ）が表面に付着した塩化銅付着銅粒子を得る工程、および（Ｂ）前記塩化銅付着銅粒子を前記混合液から分別して、式（２）で表されるアミン化合物を含むアミン化合物溶液に添加し、前記塩化銅付着銅粒子に付着した塩化銅（Ｉ）を前記アミン化合物との反応により除去すると共に、塩化銅（Ｉ）が除去された清浄後銅粒子表面に前記アミン化合物の被覆層を形成する工程、を有する、表面被覆銅フィラー中間体の製造方法。
【化１】
2018165382.tif 000002
［式（１）中、ａは１〜３の整数、ｂは０〜２の整数であり、ａ＋ｂ＝３である。］
【化２】
2018165382.tif 000003
［式（２）中、ｍは０〜３の整数、ｎは０〜２の整数であり、ｎ＝０のとき、ｍは０〜３のいずれか、ｎ＝１またはｎ＝２のとき、ｍは１〜３のいずれかである。］
【０００９】
［２］
工程（Ａ）の前記混合液に、さらに炭素数１〜４のカルボン酸を添加する、［１］に記載の表面被覆銅フィラー中間体の製造方法。
【発明の効果】
【００１０】
本発明の表面被覆銅フィラー中間体の製造方法は、式（１）で表される化合物を銅粒子の表面に付着した酸化銅の除去に使用するので、当該除去に汎用のＳＵＳ製反応槽を使用できる。それにより、本発明の製造方法により得られる中間体を経由して耐酸化性に優れた表面被覆銅フィラーを高効率かつ低コストで製造することができ、当該表面被覆銅フィラーは導電性組成物に好適に使用できる。
【図面の簡単な説明】
【００１１】
【図１】実施例１−１の工程（Ａ）後の塩化銅付着銅粒子を、ＸＰＳ分析して得られたスペクトルを示す図である。
【発明を実施するための形態】
【００１２】
以下に本発明の実施形態について詳細に説明する。
まず、本発明の製造方法によって製造する表面被覆銅フィラー中間体の原料となる銅粒子について説明する。以後、銅粒子と称した場合は、特に断らない限り原料銅粒子を指すものとする。
銅粒子としては、銅ペーストや銅インクに一般的に用いられる公知の銅粒子が挙げられる。その形状としては、球状、板状、樹枝状、棒状、繊維状いずれであってもよく、中空状、または多孔質状等の不定形であってもよい。さらに、シェルが銅でコアが銅以外の物質であるコアシェル形状であってもよい。
銅粒子の平均粒径は、特に限定されないが、導電性組成物用として用いる場合、導電性組成物がＩＪ印刷やスクリーン印刷などの各種印刷方法において印刷可能であるように銅粒子の粒径を制御する。具体的には５ｎｍ〜２０μｍが好ましい。粒子の自己凝集の抑制、表面積の増加による酸化抑制、または、１００μｍ以下の微細配線を描画する場合は、１０ｎｍ〜１０μｍの粒径が好ましい。連続印刷性に優れたスクリーン印刷用の導電性組成物用に用いるためには１００ｎｍ〜１０μｍが好ましい。
また、銅粒子は、１種類でも良いが、異なる形状や平均粒径の銅粒子を混合して用いても良い。
銅粒子の平均粒径とは、透過型電子顕微鏡または走査型電子顕微鏡で観察して得られる顕微鏡像中、無作為に選ばれた１００個の粒子のｆｅｒｅｔ径を相加平均して得られる値を意味するものとする。
【００１３】
本発明の表面被覆銅フィラー中間体の製造方法は、上記銅粒子に対して、下記の工程（Ａ）および（Ｂ）に示す各処理を実施することを含む製造方法である。
銅粒子は、その製造に由来して高級脂肪酸等の有機系分散剤を不純物の１種として表面に付着させている場合がある。当該不純物は工程（Ａ）の式（１）で表される化合物による処理工程によって除去可能であるが、工程（Ａ）での銅粒子表面の所望の処理を効果的に実施するため、工程（Ａ）に先立ち当該有機系分散剤の除去のための下記前処理を実施してもよい。工程（Ａ）の式（１）の化合物の主な働きは酸化銅の除去であるので、上記有機系分散剤の付着が明確である場合は、当該前処理を実施することが好ましい。
【００１４】
［前処理］
有機系分散剤を銅粒子表面から除去できれば特にその方法に限定はないが、例えば、有機溶剤を用いた洗浄方法がある。有機溶剤としては、種類は特に制限されないが、銅粒子表面への濡れ性がよく、洗浄処理後に除去しやすいものがよく、単独もしくは混合して用いることができる。具体的にはアルコール類、ケトン類、炭化水素類、エーテル類、ニトリル類、イソブチロニトリル類、水ならびに１−メチル−２−ピロリドン等が挙げられる。
【００１５】
［工程（Ａ）］
工程（Ａ）は、式（１）で表される化合物を含む溶液中に銅粒子を添加し、該溶液中に銅粒子を浸漬させた混合液を調製して、銅粒子表面に存在する酸化銅（Ｉ）を、式（１）で表される化合物との反応により塩化銅（Ｉ）に変化させる工程である。当該反応により酸化銅（Ｉ）に代わって塩化銅（Ｉ）が表面に付着した塩化銅付着銅粒子が得られる。以後、式（１）で表される化合物を化合物（１）と称する。
【化３】
2018165382.tif 000004
［式（１）中、ａは１〜３の整数、ｂは０〜２の整数であり、ａ＋ｂ＝３である。］
【００１６】
銅粒子表面に存在する酸化銅の大部分は酸化銅（Ｉ）であり、この酸化銅（Ｉ）が化合物（１）と反応して塩化銅（Ｉ）が生成する機構は、次の式（３）に示す反応によるものと考えられる。
【化４】
2018165382.tif 000005
銅粒子表面上の酸化銅（Ｉ）と化合物（１）が反応し、酸化銅（Ｉ）が塩化銅（Ｉ）に変化する。塩化銅（Ｉ）は、非水溶性のため極性溶剤への溶解性が低いので、銅粒子表面上に付着した状態の塩化銅（Ｉ）層が形成される。この塩化銅（Ｉ）層が酸素と銅粒子表面の反応を阻害するため、銅粒子表面の再酸化が抑制される。なお、塩化銅（Ｉ）は、工程（Ｂ）において、式（２）で表されるアミン化合物を含むアミン化合物溶液に溶解して銅粒子表面から除去される。従って、工程（Ｂ）においてアミン化合物の被覆を阻害することはない。
銅粒子表面上に付着する塩化銅（Ｉ）層の存在は、例えばＸＰＳ（Ｘ線光電分光法）により確認することができる。ＸＰＳによる分析には、例えばＪＰＳ-９２００（日本電子株式会社製）を使用することができる。
【００１７】
また、銅粒子表面上に微量に存在する酸化銅（ＩＩ）は、化合物（１）と反応することで塩化銅（ＩＩ）に変化する。なお、塩化銅（ＩＩ）は、極性溶剤への溶解性が高く、化合物（１）を含む溶液に溶媒として使用される溶剤に溶解するため、銅粒子表面から除去される。
以後、特に断らない限り、単に酸化銅と称した場合は、酸化銅（Ｉ）および（ＩＩ）の両者を、単に塩化銅と称した場合は、塩化銅（Ｉ）および（ＩＩ）の両者を指すものとする。
【００１８】
工程（Ａ）の実施形態としては以下に示す操作を例示できる。
まず、化合物（１）を含む溶液を以下のようにして調製する。
当該溶液の溶媒用として使用する溶剤は、化合物（１）が溶解し、また、銅粒子と濡れ性がよいものであれば特に限定されないが、上記塩化銅に対する作用の点で極性溶剤である。
具体的には、水、アルコール類、スルホキシド類、ピロリドン類、イオン性液体、エチレンカーボネート類、プロピレンカーボネート類、ニトリル類から選ばれる１種以上を含む溶剤である。具体的には、アルコール類は、メタノール、エタノール、１−プロパノール、イソプロピルアルコール、１−ブタノール、２−ブタノール、１−ペンタノール、ｔｅｒｔ−アミルアルコール、エチレングリコール、ブトキシエタノール、メトキシエタノール、エトキシエタノール、プロピレングリコール、プロピレングリコールモノメチルエーテル、プロピレングリコールモノプロピルエーテル、プロピレングリコールモノブチルエーテルおよびジプロピレングリコールモノメチルエーテルなどが挙げられる。ケトン類は、アセトン、メチルエチルケトン、メチルイソブチルケトンなどが挙げられる。エーテル類は、ジエチルエーテル、ジブチルエーテルなどが挙げられる。ニトリル類は、アセトニトリル、プロピオニトリル、ブチロニトリルおよびイソブチロニトリルが挙げられる。スルホキシド類では、ジメチルスルホキシドなどが挙げられる。ピロリドン類としては、１−メチル−２−ピロリドンなどが挙げられる。
【００１９】
工程（Ａ）の処理によって、理想的には、銅粒子表面上の酸化銅を可能な限り完全に塩化銅に変化させることが望ましい。従って、銅粒子と化合物（１）との混合割合としては、銅粒子１００質量部に対して、化合物（１）０．１〜１００質量部が好ましい。添加量が０．１質量部よりも少ない場合は、塩化銅への変化が不十分となる可能性があり、また、１００質量部よりも多い場合は、化合物（１）が後工程または表面被覆銅フィラー中間体中に不純物として残留する可能性がある。その場合、該中間体から表面被覆銅フィラーを製造したとき、その導電性が低下する可能性がある。
【００２０】
また、溶剤の量は、銅粒子の表面処理が良好に行われる程度に銅粒子を分散させることができ、かつ、化合物（１）を溶解させることができる量であればよい。具体的には、銅粒子１００質量部に対して、溶剤１００〜１０００質量部が好ましい。１００質量部よりも少ない場合、銅粒子の分散が不十分となる可能性がある。１０００質量部より多くても、銅粒子の分散効果にほとんど変化はなく、費用対効果の点で利点がない。
【００２１】
化合物（１）を含む溶液は、上記説明した化合物（１）および溶剤の、銅粒子に対する使用量範囲を満足する様に調製して使用すればよい。
【００２２】
このようにして調製した化合物（１）を含む溶液に銅粒子を添加して混合液とし、撹拌することによって、銅粒子を処理して銅粒子表面の酸化銅を塩化銅に変化させる。攪拌方法は特に限定されず、銅粒子と化合物（１）が十分接触するように攪拌すればよく、バドル攪拌機、ラインミキサー、マグネチックスターラー等、公知の攪拌機を用いて一般的な攪拌方法を用いればよい。
【００２３】
化合物（１）による銅粒子の処理温度［化合物（１）を含む溶液の温度］は、溶液が固化しない温度以上であって、酸化銅から塩化銅へ変化する反応が十分に進行する温度であればよい。具体的には、−１０〜１２０℃の範囲で行うことが好ましい。反応速度および副反応の抑制の点で、０〜６０℃の範囲で行うことがより好ましい。
【００２４】
処理時間は特に限定はないが、５分間〜１０時間が好ましく、５分間〜３時間がより好ましい。５分間未満であると、酸化銅から塩化銅へ変化する反応が不十分になるおそれがあり、１０時間経過すれば反応はほとんど終了しているので、それを超えて時間を費やす利点がない。
【００２５】
工程（Ａ）の主たる目的は、銅粒子表面の酸化銅を塩化銅に変化させることであるが、銅は酸化されやすいため、酸化銅が塩化銅に変化する反応中に、意に反して銅粒子表面の銅が酸化されるおそれがある。従って、工程（Ａ）の処理は、不活性ガス雰囲気で行うことが好ましく、例えば、不活性ガスのバブリング等を行うことが好ましい。不活性ガスとしては、具体的には窒素、アルゴン、ヘリウムなどが挙げられる。また、当該バブリングは撹拌を兼用するものであってもよく、すなわち、不活性ガスのバブリングのみで銅粒子と化合物（１）が十分接触可能であれば、特に撹拌は実施しなくてもよい。
【００２６】
ところで、上記式（３）の反応によりアンモニア又はアミンが副生する。この副生物は、工程（Ａ）の混合液中の水分及び銅イオンと反応して水酸化銅を生成する場合がある。そして、工程（Ａ）で得られた塩化銅付着銅粒子を、工程（Ｂ）で、例えば濾過により分別するとき、この水酸化銅が濾過性に悪影響を及ぼす場合がある。
そこで、当該不具合を防止するため、上記混合液に、さらに炭素数１〜４のカルボン酸を添加することが好ましい。当該カルボン酸が副生物であるアンモニア又はアミンと反応することにより、上記水酸化銅の生成を防止するからである。
炭素数５以上のカルボン酸では該溶液中への溶解度が小さいので、目的とする効果が小さくなる。
【００２７】
具体的なカルボン酸としては、ギ酸、酢酸、プロピオン酸、酪酸、コハク酸などが上げられる。カルボン酸の添加量としては、工程（Ａ）で使用する化合物（１）１００質量部に対して０．１〜５０質量部が好ましい。添加量が０．１質量部よりも少ない場合は、十分な濾過性改善効果が得られず、また、５０質量部よりも多い場合は、未反応として残存するカルボン酸量が多くなり、濾過後の溶剤洗浄や、工程（Ｂ）での清浄後銅粒子表面の被覆処理に悪影響を及ぼす可能性がある。
【００２８】
［工程（Ｂ）］
工程（Ｂ）は、工程（Ａ）で得られた塩化銅付着銅粒子を、式（２）で表されるアミン化合物を含む溶液中に添加し、塩化銅（Ｉ）の除去およびアミン化合物による表面被覆を実施する工程である。
【化５】
2018165382.tif 000006
［式（２）中、ｍは０〜３の整数、ｎは０〜２の整数であり、ｎ＝０のとき、ｍは０〜３のいずれか、ｎ＝１またはｎ＝２のとき、ｍは１〜３のいずれかである。］
【００２９】
まず、工程（Ａ）の操作終了後、混合液から塩化銅付着銅粒子を分別する。分別方法は特に制限はないが、例えば濾過やデカンテーションによって塩化銅付着銅粒子を分別することができる。濾過方法としては、公知の方法を適用でき、自然濾過、減圧濾過、加圧濾過等を例示できる。
上記方法により分別した分離物中には、塩化銅付着銅粒子以外に、少量の処理後溶液が含まれているので、該分離物を溶剤洗浄して残存する処理後溶液を除去することが好ましい。洗浄溶剤としては、水、炭素数１〜４のアルコール、またはこれらの混合溶剤を使用することが好ましい。炭素数１〜４のアルコールとしては、メタノール、エタノール、１−プロパノール、１−ブタノール、およびイソプロパノール等が挙げられる。
【００３０】
このようにして分別した塩化銅付着銅粒子を、アミン化合物を含むアミン化合物溶液に添加して混合物ａとし、当該混合物ａを撹拌することによって、工程（Ａ）で銅粒子表面上に一時的に形成された塩化銅（Ｉ）層を除去する。塩化銅（Ｉ）層が除去された清浄後銅粒子表面に、アミン化合物が吸着して被覆層が形成される。
撹拌方法は特に限定されず、塩化銅付着銅粒子とアミン化合物が十分接触するように撹拌すればよく、パドル撹拌機、ラインミキサー等、公知の撹拌機を用いて一般的な撹拌方法を用いればよい。
【００３１】
理想的には、清浄後銅粒子表面をアミン化合物が単分子膜状に均一に被覆した被覆層が形成されることが望ましく、できるだけ理想に近い良好な被覆層が形成されることが好ましい。従って、工程（Ｂ）における塩化銅付着銅粒子とアミン化合物との混合割合としては、この良好な被覆層を形成するために適する割合が好ましい。
具体的には、銅粒子の粒子径にもよるが、塩化銅付着銅粒子１００質量部に対して０．１〜２００質量部が好ましい。遊離のアミン化合物が、表面被覆銅フィラー中間体を経由して製造される表面被覆銅フィラー中に残存するのを抑制する点で、１〜１００質量部がより好ましい。銅粒子の粒子径が小さいほど単位質量当たりの表面積が大きくなるので、小さい粒子径のものほどアミン化合物の混合量を多くすることが好ましい。
【００３２】
ここで、式（２）で示されるアミン化合物を溶解する溶媒とは、塩化銅付着銅粒子と濡れ性がよく、アミン化合物および脂肪族モノカルボン酸と反応が生じないものであれば特に限定されない。好ましくは、アルコール類、ケトン類、エーテル類、ニトリル類、スルホキシド類、ピロリドン類、水から選ばれる１種類以上を含む溶剤である。具体的には、アルコール類は、メタノール、エタノール、１−プロパノール、イソプロピルアルコール、１−ブタノール、２−ブタノール、１−ペンタノール、ｔｅｒｔ−アミルアルコール、エチレングリコール、ブトキシエタノール、メトキシエタノール、エトキシエタノール、プロピレングリコール、プロピレングリコールモノメチルエーテル、プロピレングリコールモノプロピルエーテル、プロピレングリコールモノブチルエーテルおよびジプロピレングリコールモノメチルエーテルなどがあげられる。ケトン類は、アセトン、メチルエチルケトン、メチルイソブチルケトンなどがあげられる。エーテル類は、ジエチルエーテル、ジブチルエーテルなどがあげられる。ニトリル類は、アセトニトリル、プロピオニトリル、ブチロニトリルおよびイソブチロニトリルなどがあげられる。スルホキシド類では、ジメチルスルホキシドなどがあげられる。ピロリドン類としては、１−メチル−２−ピロリドンなどがあげられる。
【００３３】
被覆層を形成させるに当たっての処理温度は、アミン化合物の被覆が進み、かつ溶液が固化しない温度以上であればよく、また、銅の酸化促進が少ない温度がよい。具体的には、−１０〜１２０℃の範囲で行うことが好ましい。より被覆速度を高め、より酸化促進を抑えることができる点で、３０〜１００℃の範囲で行うことがより好ましい。
また、処理時間は特に限定はないが、５分間〜１０時間が好ましい。また、製造コストの点で、５分間〜３時間がより好ましい。５分間未満であると、アミン化合物による被覆が不十分となるおそれがあり、１０時間を超えると、アミン化合物が大気中から混入してくる二酸化炭素と塩を形成し、表面被覆銅フィラー中間体中に不純物として残留するおそれがある。
【００３４】
また、アミン化合物と大気中の二酸化炭素との塩形成や、銅の酸化の抑制が可能である点で、工程（Ｂ）は不活性ガス雰囲気で行うことが好ましく、例えば、不活性ガスのバブリング等を行うことが好ましい。不活性ガスとしては、具体的には窒素、アルゴン、ヘリウムなどが挙げられる。また、当該バブリングは撹拌を兼用するものであってもよく、すなわち、不活性ガスのバブリングのみで銅粒子とアミン化合物が十分接触可能であれば、特に撹拌は実施しなくてもよい。
【００３５】
工程（Ｂ）により、清浄後銅粒子表面の銅と化学的および／または物理的に結合して吸着しているアミン化合物の被覆層が形成される。化学的な結合による吸着とは、アミン化合物が清浄後銅粒子表面の銅と静電的な相互作用により結合を形成し、該表面に吸着していることを指す。ここでいう静電的な相互作用とは、水素結合、イオン間相互作用（イオン結合）などを指す。また、物理的な結合による吸着とは、ファンデルワールス力による物理吸着により当該表面に吸着していることを指す。特に、アミノ基は電子供与性が高く、アミノ基が銅への配位を形成することで結合を形成すると考えられるので、アミン化合物は主に、静電的な相互作用による化学結合によって当該表面に吸着し、被覆層を形成していると考えられる。しかし、物理的な結合による吸着が一部存在してもよい。
【００３６】
以上の工程（Ａ）および（Ｂ）の処理を銅粒子に施すことにより、式（２）で表されるアミン化合物の被覆層が形成された表面被覆銅フィラー中間体を製造することができる。
該表面被覆銅フィラー中間体は、大気中において酸化されやすく、そのままでは表面被覆銅フィラーとして実用的ではない。従って、アミン化合物の被覆層の上に、第２の被覆層を形成する必要がある。例えば、表面被覆銅フィラー中間体を、アミン化合物と反応によって結合する化合物で処理することによって第２の被覆層を形成する。
アミン化合物と反応によって結合する化合物としては、アミン化合物およびアミン化合物と反応によって結合する化合物によって形成される２層型被覆層が、大気中で安定であるような化合物を選択する。
【００３７】
アミン化合物と反応によって結合する化合物の一例としては、脂肪族モノカルボン酸を挙げることができる。以下に、脂肪族モノカルボン酸による第２の被覆層を形成して表面被覆銅フィラーを製造する製造方法の一実施形態を示す。
例えば、工程（Ｂ）の終了後、下記工程（Ｃ）〜（Ｆ）を実施して、アミン化合物の第１被覆層と、脂肪族モノカルボン酸の第２被覆層とを有する２層型表面被覆銅フィラーとする。
以後、アミン化合物の被覆層を第１被覆層と称する。
【００３８】
［工程（Ｃ）］
工程（Ｃ）は、第１被覆層の形成に使用されなかった遊離のアミン化合物を含むアミン化合物溶液を上記混合物ａから除去し、表面被覆銅フィラー中間体を含有する中間体１を得る工程である。すなわち、過剰のアミン化合物溶液を除去する工程である。なお、過剰のアミン化合物溶液中には上記塩化銅も溶解されている。
このとき、過剰のアミン化合物を完全に除去する必要はなく、自然沈降もしくは遠心分離による分離によって、または濾過によって上記中間体１を得ることができる。つまり、中間体１中には少量の遊離アミン化合物および溶媒が含まれているが、そのまま次の工程（Ｄ）に移行してよい。操作が簡便である点で、表面被覆銅フィラー中間体（第１被覆層が形成された銅粒子）を自然沈降によって沈降させた後、上澄みのアミン化合物溶液をデカンテーション、またはアスピレーターによる吸引によって除去する方法が好ましい。
また、当該分離後の沈殿物または濾過物を、アミン化合物および炭素数８〜２０の脂肪族モノカルボン酸の両者を溶解可能な溶媒で洗浄して中間体１としてもよい。当該洗浄により遊離アミン化合物の混入量を低減できるので好ましい。ただし、遊離のアミン化合物を完全に除去することを目的に水洗等を実施すると、第１被覆層を形成したアミン化合物も銅表面から脱離して除去されるおそれがあるので、水洗は好ましくない。
なお、中間体１を乾燥させて含有溶媒（アミン化合物溶液の溶媒）を低減させてもよいが、この段階で乾燥させると銅表面が酸化されるおそれがあるので、乾燥、特に加熱乾燥は実施しない方が好ましい。
【００３９】
中間体１中に遊離アミン化合物量が多く残留すると、アミン化合物が大気中の二酸化炭素や脂肪族モノカルボン酸と塩を形成することにより生じる不純物が、導電性組成物の導電性に悪影響を与えるため好ましくない。
従って、中間体１中のアミン化合物量は、第１被覆層を形成するアミン化合物と遊離アミン化合物の合計量として、銅粒子量の１０質量％以下にするのが好ましい。脂肪族モノカルボン酸の第２被覆層形成に影響を与えない点で、１．０質量％以下にするのがより好ましい。なお、中間体１中のアミン化合物量は、上澄み液等のアミン化合物量を測定し、工程（Ｂ）で使用したアミン化合物量との差から求めることができる。
【００４０】
［工程（Ｄ）］
工程（Ｄ）は、第１被覆層上に炭素数８〜２０の脂肪族モノカルボン酸の第２被覆層を形成する工程である。
具体的には、上記中間体１に炭素数８〜２０の脂肪族モノカルボン酸を含む脂肪族モノカルボン酸溶液を加えて混合物ｂとし、当該混合物ｂを撹拌することによって、第１被覆層上に脂肪族モノカルボン酸の第２被覆層を形成させる。なお、炭素数８〜２０の脂肪族モノカルボン酸を含む脂肪族モノカルボン酸溶液に、上記中間体１を添加して混合物ｂとしてもよい。撹拌方法は特に限定されず、第１被覆層が形成された銅粒子と脂肪族モノカルボン酸が十分接触するように撹拌すればよく、パドル撹拌機、ラインミキサー等、公知の撹拌機を用いて一般的な撹拌方法を用いればよい。
【００４１】
理想的には、第１被覆層のアミン化合物と脂肪族モノカルボン酸との結合によって、第１被覆層を脂肪族モノカルボン酸が単分子膜状に均一に被覆した第２被覆層が形成されることが望ましく、できるだけ理想に近い良好な第２被覆層が形成されることが好ましい。従って、工程（Ｄ）における銅粒子と脂肪族モノカルボン酸との混合割合としては、この良好な第２被覆層を形成するために適する割合が好ましい。
具体的には、銅粒子の粒子径にもよるが、銅粒子１００質量部に対して０．１〜５０質量部が好ましい。遊離の脂肪族モノカルボン酸が２層型表面被覆銅フィラー中に残存するのを抑制する点で、０．５〜１０質量部がより好ましい。銅粒子の粒子径が小さいほど単位質量当たりの表面積が大きくなるので、小さい粒子径のものほど脂肪族モノカルボン酸の混合量を多くすることが好ましい。
【００４２】
炭素数８〜２０の脂肪族モノカルボン酸溶液を調製する際の溶媒は、脂肪族モノカルボン酸が溶解し、第１被覆層が形成された銅粒子と濡れ性がよく、アミン化合物および脂肪族モノカルボン酸と反応しないものであれば特に限定されない。後述する工程（Ｆ）の乾燥工程において容易に乾燥除去できる溶媒であれば好ましい。
好ましい溶媒は、アルコール類、ケトン類、エーテル類、ニトリル類、スルホキシド類、ピロリドン類から選ばれる１種類以上を含む溶剤である。具体的には、アルコール類は、メタノール、エタノール、１−プロパノール、２−プロパノール、１−ブタノール、２−ブタノール、１−ペンタノール、ｔｅｒｔ−アミルアルコール、エチレングリコール、ブトキシエタノール、メトキシエタノール、エトキシエタノール、プロピレングリコール、プロピレングリコールモノメチルエーテル、プロピレングリコールモノプロピルエーテル、プロピレングリコールモノブチルエーテルおよびジプロピレングリコールモノメチルエーテルなどが挙げられる。ケトン類は、アセトン、メチルエチルケトン、メチルイソブチルケトンなどが挙げられる。エーテル類は、ジエチルエーテル、ジブチルエーテルなどが挙げられる。ニトリル類は、アセトニトリル、プロピオニトリル、ブチロニトリルおよびイソブチロニトリルなどが挙げられる。スルホキシド類では、ジメチルスルホキシドなどが挙げられる。ピロリドン類としては、１−メチル−２−ピロリドンなどが挙げられる。
【００４３】
第２被覆層を形成させるに当たっての処理温度は、脂肪族モノカルボン酸の被覆が進み、かつ溶液が固化しない温度以上であればよく、具体的には、−１０〜８０℃の範囲で行うことが好ましい。より被覆速度を高め、第２被覆層を形成した脂肪族モノカルボン酸が脱離するのを抑制する点で、１０〜６０℃の範囲で行うことがより好ましい。
また、処理時間は特に限定はないが、５分間〜１０時間が好ましい。また、製造コストの点で、５分間〜３時間がより好ましい。５分間未満であると、脂肪族モノカルボン酸による被覆が不十分となるおそれがあり、１０時間を超えると、銅−アミン化合物−脂肪酸の錯体として脱離した成分が２層型表面被覆銅フィラー中に残留するおそれがあり、導電性組成物の導電性に悪影響を与える可能性があるため好ましくない。
【００４４】
また、第１被覆層のアミン化合物や少量混入している遊離アミン化合物と、大気中の二酸化炭素との塩形成や、銅の酸化の抑制が可能である点で、工程（Ｄ）も不活性ガス雰囲気で行うことが好ましく、例えば、不活性ガスのバブリング等を行うことが好ましい。不活性ガスとしては、具体的には窒素、アルゴン、ヘリウムなどが挙げられる。また、当該バブリングは撹拌を兼用するものであってもよく、すなわち、不活性ガスのバブリングのみで、第１被覆層が形成された銅粒子と脂肪族モノカルボン酸が十分接触可能であれば、特に撹拌は実施しなくてもよい。
【００４５】
工程（Ｄ）により、第１被覆層のアミン化合物と化学結合によって結合している炭素数８〜２０の脂肪族モノカルボン酸の第２被覆層が形成される。化学結合とは、脂肪族モノカルボン酸のカルボキシル基とアミン化合物のアミノ基とが静電的な相互作用により結合していることを意味する。ここでいう静電的な相互作用とは、水素結合、イオン間相互作用（イオン結合）などを指す。
【００４６】
［工程（Ｅ）］
工程（Ｅ）は、第２被覆層の形成に使用されなかった遊離の脂肪族モノカルボン酸を含む脂肪族モノカルボン酸溶液を上記混合物ｂから除去し、第１および第２被覆層形成銅粒子を含有する中間体２を得る工程である。具体的には、濾過によって中間体２を得ることができる。濾過方法としては、公知の方法を適用でき、自然濾過、減圧濾過、加圧濾過等を例示できる。
また、遊離の脂肪族モノカルボン酸および遊離のアミン化合物を可能な限り除去する点で、濾過物を、炭素数８〜２０の脂肪族モノカルボン酸溶液用の溶媒で洗浄して中間体２とすることが好ましい［工程（Ｅａ）］。洗浄によって、遊離の脂肪族モノカルボン酸量を低減することにより、導電性組成物としたときの該組成物の密着性が良好となる。
【００４７】
［工程（Ｆ）］
工程（Ｆ）は、上記中間体２を乾燥させて、銅粒子形態の２層型表面被覆銅フィラーを得る工程である。
当該乾燥方法には特に限定はないが、例えば、減圧乾燥や凍結乾燥を例示できる。製造コストの点で減圧乾燥が好ましく、乾燥温度としては、２０〜１２０℃が好ましい。２０℃未満では乾燥時間が長くなるおそれがあり、１２０℃より高い温度では、銅が酸化されるおそれがある。減圧度、乾燥温度、および乾燥時間は、各々の条件の組み合わせおよび使用した溶媒の種類等によって適宜決定すればよく、乾燥後の２層型表面被覆銅フィラー中の溶媒量が１質量％以下になる程度まで乾燥させ得る条件であれば好ましい。
以上の製造方法により、銅粒子形態の２層型表面被覆銅フィラーを製造することができる。
【実施例】
【００４８】
以下に、実施例および比較例を挙げて本発明の実施形態をさらに具体的に説明するが、本発明はこれらに限定されない。本実施例では、表面被覆銅フィラー中間体の製造から連続して２層型表面被覆銅フィラーを製造する例を実施形態例として示す。なお、該２層型表面被覆銅フィラーを単に表面被覆銅フィラーと称する。
各実施例および比較例で用いた評価方法を下記に示す。
【００４９】
＜ＳＵＳ腐食性＞
各実施例及び比較例の製造方法におけるＳＵＳ腐食性は、工程（Ａ）の化合物（１）を含む溶液、または当該溶液に対応する溶液にＳＵＳ３０４製（ＮＡＳ３０４、日本治金工業株式会社製）の試料片を浸漬して評価した。試料片全体を溶液中に浸漬せず、その一部が液面から大気中に出るようにして浸漬した。
・試料片；５０ｍｍ×３０ｍｍ×１．５ｍｍ
・浸漬温度および時間；２５  ℃、７２時間
・腐食性評価；試料片を溶液中から取り出し、試料片表面の溶液を拭き取った後、目視観察により次の基準で評価した。
〇  試料片表面に変化無し
△  試料片表面の液界面部に液痕
×  試料片表面が白濁
【００５０】
＜塩化銅付着銅粒子または処理後銅粒子の濾過性＞
工程（Ａ）後の塩化銅付着銅粒子、または工程（Ａ）に対応する工程後の処理後銅粒子を濾別する際の濾過性を次の基準で評価した。
◎  -９０ｋＰａの減圧濾過条件下で濾過時間が９０秒未満
○  -９０ｋＰａの減圧濾過条件下で濾過時間が９０秒以上１８０秒以下
×  -９０ｋＰａの減圧濾過条件下で濾過時間が１８０秒超
【００５１】
＜体積抵抗率＞
各実施例及び比較例の方法で製造した表面被覆銅フィラーを用いて導電性組成物を調製し、該導電性組成物の硬化物の体積抵抗率を、ＪＩＳ  Ｋ  ７１９４に準拠して測定し、評価した。
測定器機種：抵抗率計ＭＣＰ−Ｔ６１０（三菱化学（株）製）、測定条件；４探針法
プローブ：ＡＳＰ
試料（硬化物）；導電性組成物を幅×長さ×厚み＝１ｃｍ×３ｃｍ×３０μｍのパターンに塗布したものの硬化物。
測定回数；５回
【００５２】
（実施例１−１）
次の製造方法により、表面被覆銅フィラー中間体を経由して表面被覆銅フィラーを製造した。
［工程（Ａ）］
化合物（１）を含む溶液（処理液）として、水１００ｇに対し塩化アンモニウム５ｇを溶解した塩化アンモニウム水溶液を調製した。
銅粒子［１４００ＹＰ；粒径（Ｄ５０）  ６．９μｍ、比表面積  ０．２６ｍ2／ｇ、三井金属鉱業株式会社製］５０ｇを、該塩化アンモニウム水溶液に添加し、窒素バブリング下、３０℃で６０分間攪拌した。撹拌は、メカニカルスターラーを使用し、回転数１５０ｒｐｍで実施した。以下、撹拌は同様の撹拌装置を使用して同じ回転数で行った。
攪拌終了後、５Ｃ濾紙の桐山ロートを用いて減圧濾過にて塩化銅付着銅粒子を濾別し、つづいて、桐山ロート上で１５０ｇの水により２回塩化銅付着銅粒子の洗浄を行った。なお、水での洗浄前の塩化銅付着銅粒子を濾別するときの濾過性を評価した。
工程（Ａ）での処理条件および濾過性の評価結果を表１に示す。
［工程（Ｂ）］
洗浄した塩化銅付着銅粒子を、４０質量％のジエチレントリアミン水溶液２５０ｇに添加し、窒素バブリンクをしながら６０℃下で１時間加熱攪拌を行った。
［工程（Ｃ）］
撹拌を止めて５分間静置した後、上澄み液約２００ｇを抜き取って除去した。つづいて、沈殿物に洗浄用溶剤としてイソプロパノール２００ｇを添加し、３０℃で３分間攪拌を行った。撹拌を止めて５分間静置した後、上澄み液約２００ｇを抜き取って除去し、中間体１を得た。
［工程（Ｄ）］
中間体１に２質量％のラウリン酸イソプロパノール溶液２５０ｇを添加した後、３０℃で３０分間攪拌した。
［工程（Ｅ）］
攪拌停止後、減圧ろ過によりラウリン酸イソプロパノール溶液を除去し、中間体２を得た。減圧濾過は、５Ｃ濾紙の桐山ロートをダイヤフラムポンプで減圧することで実施した。
［工程（Ｆ）］
中間体２を２５℃で３時間減圧乾燥することにより表面被覆銅フィラーを得た。減圧乾燥は、中間体２を真空オーブン内に入れ、該オーブンをオイルポンプで減圧することで実施した。
【００５３】
工程（Ａ）で得られた洗浄後の塩化銅付着銅粒子の少量を採取して乾燥し、ＪＰＳ−９２００により下記測定条件でＸＰＳ分析を行った。その結果、２００−２１０ｅＶ付近に原料の銅粒子表面には観察されない結合性の塩素に起因するピークが観察され、銅粒子表面に塩化銅が付着していることが確認された。ＸＰＳ分析で観察されたスペクトルを図１に示す。
［測定条件］
・フィラメント条件；１０ｋＶ、１０ｍＡ
・検出器パスエネルギー；３０
・積算時間；３００ｍｓ
・スキャン回数；１０回
【００５４】
上記表面被覆銅フィラーの製造と並行して、塩化アンモニウム水溶液のＳＵＳ腐食性を評価した。結果を表１に示す。
【００５５】
得られた表面被覆銅フィラーの表面のＩＲスペクトルを測定した。その結果、ジエチレントリアミンのＮ−Ｈ変角振動のピークが、１５９０ｃｍ-1（ジエチレントリアミン単独での測定）から１５６２ｃｍ-1と低波数側にシフトしており、ジエチレントリアミンが銅粒子表面に配位して存在していることが確認された。また、ラウリン酸のＣ＝Ｏ伸縮振動のピークが１７００ｃｍ-1に観察されず、カルボン酸アニオン（−ＣＯＯ-）のピークが１４００ｃｍ-1に観測され、ラウリン酸がアミン化合物と静電的な相互作用により結合して存在していることが確認された。
ＩＲスペクトルから、第１被覆層のジエチレントリアミンおよび第２被覆層のラウリン酸の両者とも化学結合により結合して各被覆層を形成していると判断できる。以下に示す各実施例および各比較例についても、同様にＩＲスペクトルから、第１被覆層のジエチレントリアミンおよび第２被覆層のラウリン酸の両者とも化学結合により結合して各被覆層を形成していると判断できる。
【００５６】
（実施例１−２）
工程（Ａ）において、化合物（１）を含む溶液を、水１００ｇに対し塩化アンモニウム５ｇおよび酢酸５gを溶解した塩化アンモニウム−酢酸水溶液に変更し、塩化銅付着銅粒子の洗浄をイソプロパノールに変更した以外は実施例１−１と同様にして、表面被覆銅フィラーを得た。また、濾過性および塩化アンモニウム−酢酸水溶液のＳＵＳ腐食性を評価した。処理条件および各評価結果を表１に示す。なお、得られた表面被覆銅フィラーには、ジエチレントリアミンとラウリン酸のＩＲスペクトルのピークシフトが観察されており、ジエチレントリアミンとラウリン酸の被覆層を形成していると判断される。
【００５７】
（実施例１−３）
工程（Ａ）において、化合物（１）を含む溶液を、水１００ｇに対し塩化メチルアンモニウム１０ｇおよび酢酸５gを溶解した塩化メチルアンモニウム−酢酸水溶液に変更し、塩化銅付着銅粒子の洗浄をエタノールに変更した以外は実施例１−１と同様にして、表面被覆銅フィラーを得た。また、濾過性および塩化メチルアンモニウム−酢酸水溶液のＳＵＳ腐食性を評価した。処理条件および各評価結果を表１に示す。なお、得られた表面被覆銅フィラーは、ジエチレントリアミンとラウリン酸のＩＲスペクトルのピークシフトが観察されており、ジエチレントリアミンとラウリン酸の被覆層を形成していると判断される。
【００５８】
（実施例１−４）
工程（Ａ）において、化合物（１）を含む溶液を、水１００ｇに対し塩化アンモニウム５ｇおよびギ酸１０gを溶解した塩化アンモニウム−ギ酸水溶液に変更し、塩化銅付着銅粒子の洗浄をメタノールと水との質量比８０：２０の混合溶剤に変更した以外は実施例１−１と同様にして、表面被覆銅フィラーを得た。また、濾過性および塩化アンモニウム−ギ酸水溶液のＳＵＳ腐食性を評価した。処理条件および各評価結果を表１に示す。なお、得られた表面被覆銅フィラーは、ジエチレントリアミンとラウリン酸のＩＲスペクトルのピークシフトが観察されており、ジエチレントリアミンとラウリン酸の被覆層を形成していると判断される。
【００５９】
（比較例１−１）
工程（Ａ）を実施しないこと以外は、実施例１−１と同様にして、表面被覆銅フィラーを得た。処理条件を表１に示す。なお、得られた表面被覆銅フィラーには、ジエチレントリアミンとラウリン酸のＩＲスペクトルのピークシフトが観察されており、ジエチレントリアミンとラウリン酸の被覆層を形成していると判断される。
【００６０】
（比較例１−２）
工程（Ａ）に対応する工程として、化合物（１）を含む溶液を用いる代わりに３．５質量％硫酸水溶液１００ｇを使用した以外は実施例１−１と同様にして銅粒子を処理した。このようにして得た硫酸処理による処理後銅粒子を用いた以外は、実施例１−１と同様にして工程（Ｂ）〜（Ｆ）を実施し、表面被覆銅フィラーを得た。また、工程（Ａ）に対応する工程での濾過性、および硫酸水溶液のＳＵＳ腐食性を評価した。処理条件および各評価結果を表１に示す。なお、得られた表面被覆銅フィラーには、ジエチレントリアミンとラウリン酸のＩＲスペクトルのピークシフトが観察されており、ジエチレントリアミンとラウリン酸の被覆層を形成していると判断される。
【００６１】
（比較例１−３）
工程（Ａ）に対応する工程として、化合物（１）を含む溶液を用いる代わりに０．０１質量％ヒドラジン水溶液１００ｇを使用した以外は実施例１−１と同様にして銅粒子を処理した。このようにして得たヒドラジン処理による処理後銅粒子を用いた以外は、実施例１−１と同様にして工程（Ｂ）〜（Ｆ）を実施し、表面被覆銅フィラーを得た。また、工程（Ａ）に対応する工程での濾過性、およびヒドラジン水溶液のＳＵＳ腐食性を評価した。処理条件および各評価結果を表１に示す。なお、得られた表面被覆銅フィラーは、ジエチレントリアミンとラウリン酸のＩＲスペクトルのピークシフトが観察されており、ジエチレントリアミンとラウリン酸の被覆層を形成していると判断される。
【００６２】
【表１】
2018165382.tif 000007
【００６３】
（実施例２−１）
実施例１−１で製造した表面被覆銅フィラー  ２０ｇ、バインダーとしてレゾール型フェノール樹脂［ＰＬ−５２０８、群栄化学工業（株）製］  ５.４ｇ、添加剤（酸化膜除去剤）として１，４−フェニレンジアミン  ０．３ｇを混合した。次に、プラネタリーミキサー［ＡＲＶ−３１０、（株）シンキー製］を用いて、室温下、回転数１５００ｒｐｍで３０秒間撹拌し、１次混練を行った。
次に、３本ロールミル［ＥＸＡＫＴ−Ｍ８０Ｓ、（株）永瀬スクリーン印刷研究所製］を用いて、室温、ロール間距離５μｍの条件下で５回通すことで、２次混練を行った。
ついで、２次混練で得られた混練物に、溶剤としてエチルカルビトールアセテート  ０．５ｇを加え、プラネタリーミキサーを用いて、室温、真空条件下、回転数１０００ｒｐｍで９０秒間撹拌し脱泡混練することにより導電性組成物を製造した。
得られた導電性組成物を、無アルカリガラス上に、メタルマスクを用いて、幅×長さ×厚み＝１ｃｍ×３ｃｍ×３０μｍのパターンに塗布した。パターンを塗布したガラスを１５０℃で１５分間加熱することにより硬化物を製造した。得られた硬化物の体積抵抗率を上記の方法によって測定した。導電性組成物の各成分の配合量（ｇ）および体積抵抗率の測定結果を表２に示す。
【００６４】
（実施例２−２〜２−４および比較例２−１〜２−３）
実施例１−２〜１−４および比較例１−１〜１−３で製造した各表面被覆銅フィラーを用いて、実施例２−１と同様に各導電性組成物および硬化物を製造した。また、得られた各硬化物の体積抵抗率を測定した。各導電性組成物の各成分の配合量（ｇ）および体積抵抗率の測定結果を表２に示す。
【００６５】
【表２】
2018165382.tif 000008
【００６６】
実施例２−１〜２−４は、体積抵抗率が全て３０μΩ・ｃｍ以下であり、比較例２−１の工程（Ａ）を行わない銅粒子を用いた組成物と比べると導電性が向上している。
工程（Ａ）に対応する工程として、比較例２−２は硫酸処理、比較例２−３はヒドラジン処理を実施した。これらによる処理の場合、化合物（１）による処理と異なり、処理後銅粒子の表面に塩化銅（Ｉ）層が形成されないので、処理後に表面の再酸化が進行したと考えられ、その結果、アミン化合物および脂肪族モノカルボン酸による表面被覆効果は実施例よりは劣っていた。
【図１】
2018165382.tif 000012